FR 3022399 A1 20151218 FR 1455489 A 20140616 LIQUIDE IONIQUE SPECIFIQUE ET PROCEDE DE PREPARATION DE CELUI-CI DESCRIPTION DOMAINE TECHNIQUE La présente invention a trait à de nouveaux liquides ioniques résultant de l'association entre un cation spécifique et un anion spécifique, ces liquides ioniques présentant de bonnes propriétés de conductivité, une faible viscosité ainsi qu'un large domaine d'électroactivité. C'est donc tout naturellement que ces liquides ioniques peuvent trouver application comme électrolytes dans des dispositifs à stockage d'énergie, tels que les batteries lithium-soufre ou encore dans des dispositifs solaires, tels que les cellules solaires à pigment photosensible. Les liquides ioniques sont des sels se présentant à l'état liquide à température ambiante, ces 20 liquides ioniques pouvant être représentés par la formule générale suivante : A+X- dans laquelle : *A+ représente un cation généralement organique; et 25 *X- représente un anion organique ou minéral. Idéalement, ils n'ont pas de tension de vapeur mesurable et présentent une grande stabilité thermique, ce qui induit que les problèmes environnementaux et de sécurité rencontrés avec les 30 solvants organiques (que ce soit en termes de volatilité, d'évaporation et de risques d'inflammabilité ou d'explosion) sont éliminés avec eux. Ils peuvent ainsi être qualifiés de solvants verts. Toutefois, les liquides ioniques peuvent 5 présenter une viscosité importante et donc des conductivités ioniques faibles, ce qui entraîne des résistances élevées à température ambiante. Ces inconvénients peuvent être surmontés, au moins en partie, en utilisant des liquides ioniques 10 protiques, notamment ceux issus d'une réaction de transfert de protons entre un acide et une base de BrOnsted. Du fait de la possibilité de jouer sur la nature des acides et bases mis en jeu dans la réaction de transfert, ces liquides ioniques peuvent montrer, 15 notamment des propriétés modulables en termes de viscosité et de conductivité, ce qui les prédispose pour entrer dans la constitution d'électrolytes conducteurs de protons adaptés notamment pour être utilisés dans une large gamme de températures 20 d'utilisation. Au vu de ce qui existe déjà, les auteurs de la présente invention ont mis au point une nouvelle classe de liquides ioniques, qui répondent notamment également aux caractéristiques mentionnées ci-dessus 25 et, qui plus est, permettent d'obtenir des densités de puissance et des densités d'énergie importantes, lorsqu'ils sont utilisés comme électrolytes dans des dispositifs de stockage d'énergie. EXPOSÉ DE L'INVENTION Ces nouveaux liquides ioniques comprennent ainsi, l'association d'un cation choisi parmi les cations de formules (I) à (III) suivantes : R1 R1 1 /R2 1 /1:)\ .......'...S+,,,... R4 R3 R2 R3 (I) (II) (III) et d'un anion choisi parmi les anions de formules (IV) et (V) suivantes : 10 (S)iii D 5 Q (IV) LN- '-'-n2 (V) dans lesquelles : -R1 à R4 pour les formules (I) et (II) et R1 à R3 pour la formule (III) représentent, indépendamment 15 l'un de l'autre, un atome d'hydrogène ou un groupe hydrocarboné, aliphatique ou cyclique, à condition que l'un au moins des groupes R1 à R4, pour les formules (I) et (II) et l'un au moins des groupes R1 à R3 pour la formule (III) représente un groupe hydrocarboné 20 aliphatique comprenant au moins deux atomes de carbone et l'un au moins des groupes R1 à R4 pour les formules (I) et (II) et l'un au moins des groupes R1 à R3 pour la formule (III) représente un atome d'hydrogène ; -R5 est un groupe hydrocarboné cyclique ; 25 -n1 est un entier égal à 1, 2, 3, 4, 5 ou 6 ; et R1 1 /R2 N+ R4 R3 -n2 est un entier égal à 1, 2, 3 ou 4. De manière avantageuse, le liquide ionique de l'invention peut être un liquide ionique, dans lequel le cation est un cation de formule (I) et l'anion est un anion de formule (IV) ou un anion de formule (V) tels que définis ci-dessus. Tout en respectant les conditions mentionnées ci-dessus, lorsque les groupes R1 à R4 pour les formules (I) et (II) et R1 à R3 pour la formule (III) correspondent à un groupe hydrocarboné aliphatique, il peut s'agir d'un groupe alkyle. Plus spécifiquement, tout en respectant les conditions mentionnées ci-dessus, lorsque les groupes R1 à R4 pour les formules (I) et (II) et R1 à R3 pour la formule (III) correspondent à un groupe hydrocarboné aliphatique, il peut s'agir d'un groupe hydrocarboné aliphatique comprenant au moins deux atomes de carbone, tel qu'un groupe alkyle. Plus spécifiquement encore, le groupe 20 hydrocarboné aliphatique comprenant au moins deux atomes de carbone peut être un groupe hydrocarboné, linéaire ou ramifié, comprenant de 2 à 16 atomes de carbone, tel qu'un groupe alkyle, par exemple, un groupe alkyle de formule CH3-(CH2)n- avec n étant un 25 entier allant de 1 à 15 (par exemple, un groupe noctyle). De façon plus particulière, au moins deux des groupes R1 à R4 pour les cations de formules (I) et (il) et deux des groupes R1 à R3 pour les cations de 30 formule (III) sont des groupes hydrocarbonés aliphatiques comprenant au moins deux atomes de carbone tels que définis ci-dessus et au moins un des groupes R1 à R4 pour les cations de formules (I) et (II) et un des groupes R1 à R3 pour les cations de formule (III) sont un atome d'hydrogène, un exemple spécifique tombant sous le coup de cette définition étant le cation dioctylammonium de formule (VII) suivante : + N H2 (VII) Comme mentionné plus haut, R1 à R4 pour les formules (I) et (II) et R1 à R3 pour la formule (III) peuvent représenter un groupe hydrocarboné cyclique, au même titre que R5 représente un groupe hydrocarboné cyclique, sous réserve, bien entendu que les conditions énoncées ci-dessus relatives aux groupes R1 à R4 pour les formules (I) et (II) et aux groupes R1 à R3 pour la formule (III) soient respectées On entend, classiquement, par « groupe hydrocarboné cyclique », tout groupe hydrocarboné, saturé ou insaturé, qui est formé d'un ou plusieurs cycles hydrocarbonés, le ou les cycles comprenant au moins 3 atomes de carbone. Quand il s'agit d'un groupe hydrocarboné 25 cyclique saturé, il peut s'agir d'un groupe cyclopropyle, cyclobutyle, cyclo-pentyle, cyclohexyle, bicyclohexyle, bicyclodécyle, etc. Quand il s'agit d'un groupe hydrocarboné cyclique insaturé, il peut s'agir d'un groupe 30 aromatique et plus spécifiquement d'un groupe aryle. On entend, classiquement, par « groupe aryle », un groupe monocyclique ou polycyclique qui satisfait à la règle de Hückel, c'est-à-dire qui présente un nombre d'électrons n délocalisés égal à 4n + 2 (avec n = 0, 1, 2, ce groupe pouvant comporter au moins 5 atomes de carbone, par exemple, de 5 à 18 atomes de carbone. A titre d'exemples de groupe aryle susceptible d'être utilisé, on peut citer les groupes cyclopentadiényle, phényle, benzyle, biphényle, pyrényle, naphtalényle, phénantrényle et anthracényle. Le groupe hydrocarboné cyclique, tel qu'un groupe aromatique, peut être éventuellement substitué, ce qui signifie, en d'autres termes, qu'un ou plusieurs atomes d'hydrogène porté(s) par le ou les cycles est (sont) remplacé(s) par des groupes, qui peuvent être choisis, par exemple, parmi les atomes d'halogène, les groupes alcool, éther, amine, acide carboxylique, ester, nitrile, amide, nitro, thiol, thioester, silyle, phosphine ou phosphoryle. Plus spécifiquement, R5 peut être un groupe phényle, tel qu'un groupe phényle éventuellement substitué, par exemple, par au moins un groupe nitro -NO2. A titre d'exemple, l'anion peut être un anion de formule (VI) suivante : 02N/ (VI) avec n2 étant tel que défini ci-dessus, par exemple n2 étant égal à 1 ou 2. Lorsque l'anion tombe sous le coup de la définition des anions de formule (IV) ci-dessus, il peut répondre à la formule spécifique S42-. A titre d'exemple, un liquide ionique conforme à l'invention est un liquide ionique, dans lequel le cation répond la formule (VII) telle que définie ci-dessus et dans lequel l'anion est un anion de formule Sé- ou de formule (VI) telles que définies ci-dessus. Ces liquides ioniques peuvent être utilisés seuls ou en mélange avec au moins un solvant organique, pour former un électrolyte. Dans le cas où le liquide ionique est utilisé en mélange avec au moins un solvant organique, l'invention se réfère ainsi à une composition comprenant au moins un liquide ionique tel que défini ci-dessus et au moins un solvant organique. Le cas échéant, le solvant organique peut être choisi parmi les nitriles, les alcools, les amides, les carbonates linéaires, les carbonates cycliques. Plus spécifiquement, le solvant organique 25 peut être un solvant amide, tel que le diméthylacétamide. En outre, les compositions de l'invention peuvent comprendre un sel de lithium. A titre d'exemples, le sel de lithium peut 30 être choisi dans le groupe constitué par LiPF6, LiC104, LiBF4, LiA5F6, LiCF3S03, LiN(CF3S02)3r LiN(C2F5S02), le bis(trifluorométhylsulfonyl)imide de lithium (connu sous l'abréviation LiTFSI) LiN[SO2CF3]2, le bis(oxalato)borate de lithium (connu sous l'abréviation LIBOB), le bis(fluorosulfonyl)imide de lithium (connu sous l'abréviation LiFSI), LiPF3(CF2CF3)3 (connu sous l'abréviation LiFAP), le trifluorométhanesulfonate de lithium (connu sous l'abréviation LiTf), le bistrifluorométhanesulfonylimide de lithium (connu sous l'abréviation Lilm) et les mélanges de ceux-ci. Le sel de lithium peut être compris, dans l'électrolyte, à une concentration allant jusqu'à 5 M, par exemple 1M. Dans les compositions de l'invention, le liquide ionique susmentionné peut être présent en une quantité d'au moins 10% massique par rapport à la masse totale de la composition et peut aller jusqu'à 85% massique par rapport à la masse totale de la composition. A titre d'exemple, une composition 20 comprenant, comme liquide ionique, le liquide ionique de formule [(C8F117)2N-Fli2]2S4 et en concentration de 4*10-2 mol/L dans le diméthylacétamide présente une bonne conductivité de 1,8 mS/cm à 25°C et une faible viscosité de 2,7 mPa.s à 25°C. 25 Cette composition présente également un large domaine d'électroactivité, par exemple, allant jusqu'à 3,6 V sur électrode de platine et jusqu'à 2 V sur électrode en carbone activé. De manière plus générale, les compositions 30 de l'invention à base d'un solvant diméthylacétamide peuvent présenter un caractère ionique avec des conductivités pouvant aller de 1,8 mS/cm à 25°C à 10 mS/cm à 80°C et une viscosité de 1,7 mPa.s à 80°C à 2,7 mPa.s à 25°C. Les liquides ioniques de l'invention et les 5 compositions les comprenant peuvent être préparés par une méthode originale impliquant notamment l'utilisation d'un liquide ionique intermédiaire présentant des capacités réductrices et structurantes, apte notamment à réduire le soufre ou les composés 10 disulfures organiques pour former des liquides ioniques conformes à l'invention. Ainsi l'invention a trait à un procédé de préparation d'un liquide ionique tel que défini ci-dessus ou d'une composition telle que définie ci- 15 dessus, ledit procédé comprenant les étapes suivantes : a) une étape de réaction : *d'un liquide ionique intermédiaire 20 comprenant l'association : - d'un cation choisi parmi les cations de formules (I) à (III) suivantes : R1 R1 1 1 /R2 P+ S+ R4 R3 R2 R3 (11) (1111) 25 (I) dans lesquelles : -R1 à R4, pour les formules (I) et (II) et R1 à R3, pour la formule (III) sont tels que définis ci- dessus, c'est-à-dire que R1 à R4 pour les formules (I) et (II) et R1 à R3 pour la formule (III) représentent, indépendamment l'un de l'autre, un atome d'hydrogène ou un groupe hydrocarboné, aliphatique ou cyclique, à condition que l'un au moins des groupes R1 à R4, pour les formules (I) et (II) et l'un au moins des groupes R1 à R3 pour la formule (III) représente un groupe hydrocarboné aliphatique comprenant au moins deux atomes de carbone et l'un au moins des groupes R1 à R4 pour les formules (I) et (II) et l'un au moins des groupes R1 à R3 pour la formule (III) représente un atome d'hydrogène ; et -d'un anion apte à réduire le soufre S8 ou un composé de formule R5-S-S-R5, R5 étant tel que défini ci-dessus, ledit anion pouvant être choisi parmi les anions formate, acétate, tartrate, ascorbate ou oxalate ; *avec du soufre S8 ou un composé de formule R5-S-S-R5, R5 étant tel que défini ci-dessus, moyennant quoi l'on obtient un liquide ionique comprenant l'association d'un cation choisi parmi les cations de formule (I), (II) ou (III) telles que définies ci-dessus et d'un anion de formule (IV) ou (V) telles que définies ci-dessus, avec n2 étant égal à 1 ; b) lorsque l'on souhaite obtenir un liquide ionique ou une composition comprenant celui-ci, lequel liquide ionique comprend l'association d'un cation choisi parmi les cations de formule (I), (II) ou (II) et d'un anion de formule (V), avec n2 étant égal à 2, une étape supplémentaire de réaction du liquide ionique obtenu à l'étape a) avec du soufre S8, étant entendu que le liquide ionique obtenu à l'étape a) est celui obtenu avec le composé de formule R5-S-S-R5. Ainsi, lorsque l'on souhaite obtenir un liquide ionique comprenant l'association d'un cation choisi parmi les cations de formule (I), (II) ou (III) et d'un anion de formule (IV), il s'agit, selon le procédé de l'invention, de faire réagir, avec du soufre S8, un liquide ionique intermédiaire comprenant l'association d'un cation choisi parmi les cations de formules (I) à (III) définies ci-dessus et d'un anion tel que défini ci-dessus, à savoir un anion pouvant être choisi parmi les anions formate, acétate, tartrate, ascorbate, oxalate. La réaction susmentionnée, en prenant, pour exemple, un cation de formule [R2NH2]+, peut être schématisée par l'équation chimique suivante : 8 [R2NH2+] [HC00-] + 2S8 , 4 [R2NH2+] 2 [ S42-] + 8CO2 + 4H2 La réaction peut être réalisée en présence d'un solvant organique, tel que ceux mentionnés ci-dessus, auquel cas l'issue de la réaction est une composition comprenant le liquide ionique conforme à l'invention. Lorsque l'on souhaite obtenir un liquide ionique comprenant l'association d'un cation choisi parmi les cations de formule (I), (II) ou (III) et d'un anion de formule (V) avec n2 égal à 1, il s'agit, selon le procédé de l'invention, de faire réagir, avec un composé R5-S-S-R5, un liquide ionique intermédiaire comprenant l'association d'un cation choisi parmi les cations de formules (I) à (III) définies ci-dessus et d'un anion réducteur tel que défini ci-dessus, par exemple, choisi parmi les anions formate, acétate, tartrate, ascorbate, oxalate. La réaction susmentionnée, en prenant, pour exemple, un cation de formule [R2NH2]+, peut être schématisée par l'équation chimique suivante : 2 [R2NH2+] [HC00-] + R5-S-S-R5 , 2 [R2NH2+] [R5S] + 2CO2 + H2 La réaction peut être, également, réalisée en présence d'un solvant organique, tel que ceux mentionnés ci-dessus, auquel cas l'issue de la réaction est une composition comprenant le liquide ionique conforme à l'invention. Enfin, lorsque l'on souhaite obtenir un liquide ionique comprenant l'association d'un cation choisi parmi les cations de formule (I), (II) ou (III) et d'un anion de formule (V) avec n2 égal à 2, le procédé comprend, en outre, après l'étape a), la mise en oeuvre d'une étape supplémentaire b), consistant à faire réagir, avec du soufre, le liquide ionique issu de l'étape a), à savoir le liquide ionique comprenant l'association d'un cation choisi parmi les cations de formule (I), (II) ou (III) et d'un anion de formule (V) avec n2 égal à 1. La réaction susmentionnée peut être schématisée par l'équation chimique suivante : [R2NE12+] [R5S-] + (1/ 8 ) S8 -> [R2NH2+] [R5S2-] Selon le procédé de l'invention, le liquide ionique intermédiaire susmentionné peut être préparé préalablement. Par exemple, ce liquide ionique intermédiaire peut être préalablement préparé par une simple réaction acido-basique selon le mécanisme de BrOnsted entre un acide de BrOnsted (par exemple, l'acide formique, l'acide acétique, l'acide tartrique, l'acide ascorbique, l'acide oxalique) et une base de BrOnsted dont la protonation fournit les cations de formule (I), (II) ou (III) susmentionnée. Ainsi, ce type de liquide ionique intermédiaire constitue un liquide ionique protonique, 15 qui est utilisé comme milieu réducteur pour le soufre ou pour les composés disulfures susmentionnés. Généralement, les liquides ioniques intermédiaires du type mentionné ci-dessus peuvent présenter une structure de phase lamellaire et un 20 aspect extérieur de gel, moyennant quoi l'anion, qui présente des propriétés réductrices, est immobilisé et voit ainsi son pouvoir réducteur exacerbé. Dès lors que le liquide ionique intermédiaire est mis en contact avec du soufre ou un 25 composé disulfure tel que défini ci-dessus, il conduit, avantageusement, à une réduction stoechiométrique du soufre ou du composé disulfure et forme ainsi un liquide ionique conforme à l'invention. Eu égard aux propriétés susmentionnées 30 notamment en termes de conductivité et de viscosité, les liquides ioniques de l'invention et les compositions les comprenant sont à même de pouvoir être utilisés comme électrolytes, en particulier, dans un dispositif à stockage d'énergie, par exemple, un accumulateur lithium-soufre ou encore une cellule solaire. L'invention a donc trait également à un dispositif à stockage d'énergie, par exemple, du type accumulateur lithium-soufre, comme illustré selon un mode de réalisation particulier sur la figure 5 jointe en annexe, comprenant une cellule 1 comprenant une électrode positive 3 et une électrode négative 5 séparées l'une de l'autre par un séparateur 7 comprenant, comme électrolyte, un liquide ionique ou une composition conforme à l'invention. En outre, la cellule peut être reliée à un réservoir 9, qui permet, via une pompe 11, l'acheminement du liquide ionique ou de la composition conforme à l'invention au niveau du séparateur. La cellule est également reliée à un chargeur 13 pour effectuer les opérations de charge. L'électrode positive peut être à base d'un matériau composite carbone/soufre et l'électrode négative peut être à base d'un matériau lithié, par exemple, un matériau à base d'oxyde(s) métallique(s), tel que Li4Ti5O12- L'invention va à présent être décrite en référence aux exemples fournis ci-dessous donnés à titre illustratif et non limitatif. BRÈVE DESCRIPTION DES DESSINS Les figures 1 et 2 correspondent à des 30 voltammogrammes réalisés respectivement avec le premier dispositif et le deuxième dispositif de l'exemple 2. La figure 3 est un diagramme de Ragone illustrant le positionnement d'un des accumulateurs préparés à l'exemple 6. La figure 4 est un graphique illustrant l'évolution du potentiel E (en V) (exprimé par rapport à une électrode en argent) par rapport au temps (en heures) lors d'essais galvanostatiques réalisés avec l'un des accumulateurs préparés à l'exemple 6. La figure 5 est une vue en coupe d'un 10 accumulateur lithium-soufre particulier conforme à l'invention. EXPOSÉ DÉTAILLÉ DE MODES DE RÉALISATION PARTICULIERS EXEMPLE 1 15 Cet exemple illustre la synthèse d'un liquide ionique spécifique (le formate de dioctylammonium, dénommé sous l'abréviation DOAF), ce liquide ionique étant utilisé ensuite comme agent réducteur du soufre ou de composés disulfures 20 organiques pour la fabrication d'un liquide ionique conforme à l'invention. Le formate de dioactylammonium (DOAF) répond à la formule suivante : -oo + N H2 25 Ce liquide ionique est synthétisé par réaction stoechiométrique de la dioctylamine (241 g, 1 mole) avec de l'acide formique (47 g, 1 mole), moyennant quoi il se forme un composé blanc légèrement jaune présentant un aspect de gel correspondant au formate de dioctylammonium. Le rendement d'obtention est proche de EXEMPLE 2 Cet exemple illustre la synthèse d'un liquide ionique conforme à l'invention : un polysulfure de dioctylammonium (DOAPS). Pour ce faire, il est préparé, dans un premier temps, une solution par mélange stoechiométrique de diméthylacétamide (à raison de 75% en masse par rapport à la masse totale de la solution) et du liquide ionique préparé à l'exemple 1 ci-dessus (à raison de 25% en masse par rapport à la masse totale de la solution). La solution résultante est homogénéisée par agitation sous ultrasons pendant 15 minutes, moyennant quoi l'on obtient une solution jaune liquide visqueuse. A cette solution est ajouté du soufre solide. Le mélange est agité et soumis à des ultrasons et devient rouge vif. En symbolisant le formate de dioctylammonium par la formule [R2NH2]+[HC00]- (avec R correspondant ainsi à un groupe n-octyle), la réaction de synthèse peut être illustrée par l'équation chimique suivante : 8 [R2NH2+] [HC00-] + 2S8 , 4 [R2NH2+] 2 [ S42-] + 8CO2 + 4H230 Au vu de l'équation chimique ci-dessus, il apparaît que cette réaction ne génère aucun produit secondaire, en ce sens que, outre, le polysulfure de dioctylammonium, seuls des produits volatils sont formés (respectivement du dioxyde de carbone et de l'hydrogène). Il résulte ainsi uniquement une solution de polysulfure de dioctylammonium fortement concentrée dans du diméthylacétamide. Cette solution présente une couleur rouge vif, cette couleur pouvant être attribuée à l'absorption à 500 nm des ions S82-, étape initiale de la réduction du soufre conformément à l'équation chimique (2S8 + 4e- , 2S82-). Conformément à une réduction électrochimique, l'évolution naturelle de cette étape initiale est le passage par la dismutation des ions S82- puis une deuxième étape de réduction pour former les ions Sé- conformément à l'équation chimique (2S82- + 4e- , 4S42-). La solution susmentionnée est soumise à une caractérisation électrochimique avec deux dispositifs électrochimiques distincts : -un premier dispositif à trois électrodes comprenant, respectivement, une électrode carbone/soufre, une électrode de pseudo-référence consistant en un fil d'argent et une contre-électrode en lithium ; -un deuxième dispositif à trois électrodes comprenant, respectivement, deux électrodes en carbone activé et une électrode de référence se présentant sous forme d'un fil d'argent, la solution susmentionnée constituant l'électrolyte pour ces deux dispositifs. L'électrolyte a été soumis, pour chacun de ces dispositifs, à un test de voltampérométrie cyclique 5 en système swagelock, les résultats de ce test étant reportés respectivement : -sur la figure 1 pour le premier dispositif, illustrant un voltammogramme entre 1,4 V et 3 V vs. Li+/Li ; et 10 -sur la figure 2 pour le deuxième dispositif, illustrant un voltammogramme entre -0,8 et 0,6 V par rapport à l'électrode de pseudo-référence en argent. Le voltammogramme obtenu avec le premier 15 dispositif est caractéristique des ions polysulfures Sé- stables dans le liquide ionique. Le voltammograme obtenu avec le deuxième dispositif atteste d'un dépôt de soufre dans la porosité du carbone visible par la diminution 20 progressive des pics cathodique et anodique, ce qui peut permettre d'envisager d'utiliser ce protocole pour fabriquer une électrode composite carbone/soufre. EXEMPLE 3 25 Cet exemple illustre la synthèse d'un liquide ionique conforme à l'invention : le 4- nitrophénylthiolate de dioctylammonium pouvant être symbolisé par la formule [(C81-117)2NH2]+[4-NO2PhS]-. Pour ce faire, il est préparé, dans un 30 premier temps, une solution par mélange stoechiométrique de diméthylacétamide (à raison de 75% en masse par rapport à la masse totale de la solution) et du liquide ionique préparé à l'exemple 1 ci-dessus (à raison de 25% en masse par rapport à la masse totale de la solution), soit 10 g de mélange obtenu par 2,5 g de liquide ionique susmentionné et 7,5 g de diméthylacétamide. La solution résultante est homogénéisée par agitation sous ultrasons pendant 15 minutes, moyennant quoi l'on obtient une solution jaune liquide visqueuse. A cette solution est ajoutée une quantité stoechiométrique de 4-nitrophényldisulfure, soit 1,34 g de ce composé pour 10 g de solution. Le mélange est agité et soumis à des ultrasons et devient rouge vif. En symbolisant le formate de dioctylammonium par la formule [R2NH2]+[HC00]- et le 4- nitrophényldisulfure par la formule R5-S-S-R5, la réaction de synthèse peut être illustrée par l'équation chimique suivante : 2 [R2NH2+] [HC00-] + R5-S-S-R5 2 [R2NH2+] [R5S] + 2CO2 + H2 EXEMPLE 4 Cet exemple illustre la synthèse d'un liquide ionique conforme à l'invention : le 2- nitrophénylthiolate de dioctylammonium pouvant être symbolisé par la formule [(C8F117)2NH2]+[2-NO2PhS]-. Pour ce faire, il est préparé, dans un premier temps, une solution par mélange stoechiométrique de diméthylacétamide (à raison de 75% en masse par rapport à la masse totale de la solution) et du liquide ionique préparé à l'exemple 1 ci-dessus (à raison de 25% en masse par rapport à la masse totale de la solution), soit 10 g de mélange obtenu par 2,5 g de liquide ionique susmentionné et 7,5 g de diméthylacétamide. La solution résultante est homogénéisée par 5 agitation sous ultrasons pendant 15 minutes, moyennant quoi l'on obtient une solution jaune liquide visqueuse. A cette solution est ajoutée une quantité stoechiométrique de 2-nitrophényldisulfure. Le mélange est agité et soumis à des ultrasons et devient bleue 10 intense. En symbolisant le formate de dioctylammonium par la formule [R2NH2]+[HC00]- et le 2- nitrophényldisulfure par la formule R5-S_S-R5, la réaction de synthèse peut être illustrée par l'équation 15 chimique suivante : 2 [R2NH2+] [HC00-] + R5-S_S-R5 , 2 [R2NH2+] [R5S] + 2CO2 + H2 Sous l'effet de la lumière (en particulier UV), la solution se décolore au bout de 1 à 2 minutes d'exposition. 20 Sans sollicitation UV et à l'abri de la lumière, la solution se recolore au bout de 8 à 10 minutes. EXEMPLE 5 25 Cet exemple illustre la synthèse d'un liquide ionique conforme à l'invention : le 4- nitrophényldithiolate de dioctylammonium pouvant être symbolisé par la formule [(C81-117)2NH2]+[4-NO2PhS2]-- Ce liquide ionique est obtenu par ajout de 30 de soufre S8 dans le liquide ionique obtenu à l'exemple 3. Plus spécifiquement, il est ajouté, à 10 g de liquide ionique obtenu à l'exemple 3, 0,139 g de soufre S8 suivi d'un traitement par sonication, moyennant quoi l'on obtient le 4-nitrophényldithiolate de dioctylammonium. En symbolisant le 4-nitrophénylthiolate de dioctylammonium par la formule [(C8F117)2NH2]+[4-NO2PhS]- la réaction de synthèse peut être illustrée par l'équation chimique suivante : [ (C8H17) 2NH21 [ 4 -NO2PhS] 1/8 S8 -> [ (C8H17) 2NH2] [ 4 -NO2PhS2] En solution dans le diméthylacétamide, le liquide ionique présente une variation de couleur en fonction du temps. EXEMPLE 6 Dans cet exemple, le liquide ionique préparé à l'exemple 2 (DOAPS) est mis en oeuvre comme 20 électrolyte dans des accumulateurs du type carbone/soufre. Chaque accumulateur comprend une seule cellule comportant une électrode positive carbone/soufre et une électrode négative comprenant, 25 comme matériau actif, du Li4Ti5012. Pour fabriquer l'électrode positive carbone/soufre, on procède au mélange de 10 g de soufre S8, 15 g de noir de carbone et 5 g de polyfluorure de vinylidène. Après mélangeage, on ajoute 30 g d'acétone, 30 puis après homogénéisation et évaporation de l'acétone jusqu'à obtention d'une solution visqueuse, le mélange est coulé sur banc d'enduction selon une épaisseur de 500 micromètres environ puis sécher à température ambiante jusqu'à obtention d'un film autosupporté. Le film est ensuite découpé sous forme de disques de 1 cm de diamètre pour servir d'électrode positive. Il est isolé, un disque présentant une quantité de soufre de 32 mg (pour constituer l'électrode positive de l'accumulateur du premier test mentionné ci-dessous) et un disque présentant une quantité de soufre de 18 mg (pour constituer l'électrode positive de l'accumulateur du deuxième test mentionné ci-dessous). L'électrode négative, que ce soit pour le premier test ou le deuxième test, est une électrode commerciale se présentant sous forme d'une pastille comprenant 85% de matériau actif, 10% de noir d'acétylène et 10% de polyfluorure de vinylidène, avec un collecteur en cuivre. Pour former un accumulateur, l'électrode positive et l'électrode négative sont séparées par un séparateur Watman imbibé du liquide ionique préparé à l'exemple 2, auquel a été ajouté du LiTFSI 1 M, soit une mole de LiTFSI pour un litre de liquide ionique susmentionné. Avec les accumulateurs résultants, des tests ont été réalisés en faisant varier notamment le courant appliqué et la tension de travail avec un système swagelock à trois électrodes. Lors d'un premier test, avec l'accumulateur comprenant une électrode positive, telle que définie ci-dessus, pour laquelle la teneur en soufre est de 32 mg, lorsque l'on impose un courant de -60 mA en charge et de +60 mA en décharge, le système cycle entre -0,35 V et +0,65 V (soit une différence de potentiel de 1 V) avec un régime de charge/décharge de 1 heure (soit un régime C). De ces valeurs, il est possible de caractériser l'accumulateur en densités de puissance et de densité d'énergie, lesquelles sont respectivement, pour ce premier test, de 1,8 kW/kg et de 1,8 kWh/kg. A partir de ces valeurs, l'on peut positionner l'accumulateur sur un diagramme de Ragone, qui représente, pour différents systèmes, l'évolution de la densité d'énergie gravimétrique E (en Wh/kg) en 15 fonction de la densité de puissance P (en W/kg). Ce diagramme a pour visée de comparer l'accumulateur de l'invention avec d'autres systèmes de stockage de l'énergie électrique, comme les accumulateurs lithium-ion, lithium-air, lithium-soufre, zinc-air, les piles à 20 combustibles (dites « Fuel Cells » sur le diagramme), les piles NiCd, NiMH ou plomb-acide (dites « Leadacid » sur le diagramme) comme illustré sur la figure 3 jointe en annexe. Il apparaît clairement que l'accumulateur du premier test présente une densité de 25 puissance et une densité d'énergie supérieures aux systèmes de stockage de l'énergie électrique tels que listés ci-dessus. Lors d'un deuxième test, avec l'accumulateur comprenant une électrode positive, telle 30 que définie ci-dessus, pour laquelle la teneur en soufre est de 18 mg, lorsque l'on impose un courant de -24 mA en charge et de +24 mA en décharge, le système cycle entre -0,35 V et +0,65 V (soit une différence de potentiel de 1 V) avec un régime de charge/décharge C/2. De ces valeurs, il est possible de caractériser l'accumulateur en termes de densités de puissance et de densité d'énergie, lesquelles sont respectivement, pour ce deuxième test, de 1,2 kW/kg et de 2,4 kWh/kg, ce qui permet de placer l'accumulateur du deuxième test au-dessus des systèmes de stockage listés ci-dessus en termes de performances. D'autre part, avec l'accumulateur du deuxième test, il a pu être démontrer, lors d'essais galvanostatiques, qu'il présente une cyclabilité et une efficience remarquables avec plus de 5000 cycles sans perte de capacités, comme l'atteste la figure 4 jointe en annexe, cette figure illustrant l'évolution du potentiel E (en V) (exprimé par rapport à un électrode en argent) par rapport au temps (en heures). En résumé, avec les accumulateurs, les avantages se révèlent nombreux : -ils sont d'un coût faible et sont simples à concevoir ; -ils présentent de fortes densités de 25 puissance et de fortes densités d'énergie supérieures à de nombreux systèmes de stockage de l'énergie électrique ; -ils présentent une cyclabilité et une efficience remarquables ; et 30 -ils peuvent supporter de forts régimes de charge (tels que C/5, C/2, C, 2C, 5C). REVENDICATIONS1. Liquide ionique comprenant l'association d'un cation choisi parmi les cations de formules (I) à (III) suivantes : / R4 R3 R4 R3 R2 \ R3 (I) (11) (III) et d'un anion choisi parmi les anions de formules (IV) et (V) suivantes : (S)ro R5 S-112 -S (IV) (V) dans lesquelles : -R1 à R4 pour les formules (I) et (II) et R1 à R3 pour la formule (III) représentent, indépendamment l'un de l'autre, un atome d'hydrogène ou un groupe hydrocarboné, aliphatique ou cyclique, à condition que l'un au moins des groupes R1 à R4, pour les formules (I) et (II) et l'un au moins des groupes R1 à R3 pour la formule (III) représente un groupe hydrocarboné aliphatique comprenant au moins deux atomes de carbone et l'un au moins des groupes R1 à R4 pour les formules (I) et (II) et l'un au moins des groupes R1 à R3 pour la formule (III) représente un atome d'hydrogène ; -R5 est un groupe hydrocarboné cyclique ; R1 R1 R1 1 R2 1 R2 1 N+ P+ S+ / \-ni est un entier égal à 1, 2, 3, 4, 5 ou 6 ; et -n2 est un entier égal à 1, 2, 3 ou 4. 2. Liquide ionique selon la revendication 1, dans lequel le cation répond à la formule (I) telle que définie à la revendication 1 et l'anion répond à la formule (IV) telle que définie à la revendication 1. 3. Liquide ionique selon la revendication 1, dans lequel le cation répond à la formule (I) telle que définie à la revendication 1 et l'anion répond à la formule (V) telle que définie à la revendication 1. 4. Liquide ionique selon l'une quelconque des revendications précédentes, dans lequel, lorsque les groupes R1 à R4 pour les formules (I) et (II) et R1 à R3 pour la formule (III) correspondent à un groupe hydrocarboné aliphatique, ils correspondent à un groupe hydrocarboné aliphatique comprenant au moins deux atomes de carbone. 5. Liquide ionique selon l'une quelconque des revendications précédentes, dans lequel le groupe hydrocarboné aliphatique comprenant au moins deux atomes de carbone est un groupe hydrocarboné, linéaire ou ramifié, comprenant de 2 à 16 atomes de carbone. 6. Liquide ionique selon l'une quelconque 30 des revendications précédentes, dans lequel le groupe hydrocarboné aliphatique comprenant au moins deuxatomes de carbone est un groupe alkyle de formule CH3- (CH2)n- avec n étant un entier allant de 1 à 15. 7. Liquide ionique selon l'une quelconque 5 des revendications précédentes, dans lequel au moins deux des groupes R1 à R4 pour les cations de formules (I) et (II) et deux des groupes R1 à R3 pour les cations de formule (III) sont des groupes hydrocarbonés aliphatiques comprenant au moins deux atomes de carbone 10 tels que définis selon l'une quelconque des revendications précédentes et au moins un des groupes R1 à R4 pour les cations de formules (I) et (II) et un des groupes R1 à R3 pour les cations de formule (III) sont un atome d'hydrogène. 15 8. Liquide ionique selon l'une quelconque des revendications précédentes, dans lequel le cation est un cation de formule (VII) suivante : N H2 20 (VII) 9. Liquide ionique selon l'une quelconque des revendications précédentes, dans lequel R5 est un groupe aromatique. 25 10. Liquide ionique selon l'une quelconque des revendications précédentes, dans lequel R5 est un groupe aryle éventuellement substitué. 11. Liquide ionique selon l'une quelconque des revendications précédentes, dans lequel R5 est un groupe phényle éventuellement substitué. 12. Liquide ionique selon l'une quelconque des revendications précédentes, dans lequel R5 est un groupe phényle substitué par au moins un groupe nitro. 13. Liquide ionique selon l'une quelconque des revendications précédentes, dans lequel l'anion est un anion de formule S42-. 14. Liquide ionique selon l'une quelconque des revendications 1 à 12, dans lequel l'anion est un anion de formule (VI) suivante : 02N, Sni (VI) avec n2 étant tel que défini à la revendication 1. 15. Liquide ionique selon l'une quelconque des revendications précédentes, dans lequel le cation répond la formule (VII) telle que définie à la revendication 8 et dans lequel l'anion est un anion de formule Sé- ou de formule (VI) telle que définie à la revendication 14. 16. Liquide ionique selon l'une quelconque des revendications précédentes, qui est un électrolyte. 17. Composition comprenant au moins un 5 liquide ionique tel que défini selon l'une quelconque des revendications 1 à 16 et au moins un solvant organique. 18. Composition selon la revendication 17, 10 dans laquelle le solvant organique est un solvant amide. 19. Composition selon la revendication 17 ou 18, qui est un électrolyte. 15 20. Procédé de préparation d'un liquide ionique tel que défini selon l'une quelconque des revendications 1 à 16 ou d'une composition telle que définie selon l'une quelconque des revendications 17 à 19, ledit procédé comprenant les étapes suivantes : 20 a) une étape de réaction : *d'un liquide ionique intermédiaire comprenant l'association : - d'un cation choisi parmi les cations de 25 formules (I) à (III) suivantes : R1 R1 1 /R2 1 /P- S-F R4 R3 R2 R3 (II) (III) (I)telles que définies à la revendication 1; et -d'un anion apte à réduire le soufre S8 ou un composé de formule R5-S-S-R5, R5 étant tel que défini à la revendication 1 ; *avec du soufre S8 ou un composé de formule R5-S-S-R5, R5 étant tel que défini ci-dessus, moyennant quoi l'on obtient un liquide ionique comprenant l'association d'un cation choisi parmi les cations de formule (I), (II) ou (III) telles que définies ci-dessus et d'un anion de formule (IV) ou (V) telles que définies ci-dessus, avec n2 étant égal à 1 ; b) lorsque l'on souhaite obtenir un liquide ionique ou une composition comprenant celui-ci, lequel liquide ionique comprend l'association d'un cation choisi parmi les cations de formule (I), (II) ou (III) et d'un anion de formule (V), avec n2 étant égal à 2, une étape supplémentaire de réaction du liquide ionique obtenu à l'étape a) avec du soufre S8, étant entendu que le liquide ionique obtenu à l'étape a) est celui obtenu avec le composé de formule R5-S-S-R5. 21. Procédé selon la revendication 20, dans 25 lequel l'anion est choisi parmi les anions formate, acétate, tartrate, ascorbate, oxalate. 22. Procédé selon la revendication 20 ou 21, comprenant, en outre, une étape de préparation 30 préalable du liquide ionique intermédiaire. 23. Dispositif à stockage d'énergie comprenant au moins une cellule comprenant une électrode positive et une électrode négative séparées l'une de l'autre par un séparateur comprenant, comme électrolyte, un liquide ionique tel que défini à la revendication 16 ou une composition telle que définie à la revendication 19. 24. Dispositif à stockage d'énergie selon la revendication 23, qui est un accumulateur lithium- soufre. 25. Cellule solaire comprenant, comme électrolyte, un liquide ionique tel que défini à la revendication 16 ou une composition telle que définie à la revendication 19.20